(57)【要約】  耐熱性等のポリアミド、ポリイミド特有の特性を保持した親水性ポリアミド及びポリイミドの提供。  下記一般式（１）で表される繰り返し単位を有することを特徴とする高分子化合物。2019026795.tif 000028（式（１）中、  Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、  Ｘ1及びＸ2は、有機基を示し、  ｍ及びｎは、各々独立に置換基の数を示し、  Ｚ1は、水素原子又は置換基を有していてもよいカルボニル基を示し、  Ｚ2は、置換基を有していてもよい炭化水素基を示し、  Ｚ3は、水素原子又は置換基を有していてもよいカルボニル基を示し、  Ｚ1又はＺ3が置換基を有していてもよいカルボニル基である場合、各々独立にＺ2と環構造を形成していてもよい。）
2019026795.tif 000002
【特許請求の範囲】
【請求項１】
下記一般式（１）で表される繰り返し単位を有することを特徴とする高分子化合物。
【化１】
2019026795.tif 000023
（式（１）中、
Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｚ1は、水素原子又は置換基を有していてもよいカルボニル基を示し、
Ｚ2は、置換基を有していてもよい炭化水素基を示し、
Ｚ3は、水素原子又は置換基を有していてもよいカルボニル基を示し、
Ｚ1又はＺ3が置換基を有していてもよいカルボニル基である場合、各々独立にＺ2と環構造を形成していてもよい。）
【請求項２】
前記高分子化合物の繰り返し単位が、下記の一般式（２−１）又は（２−２）で表される、請求項１に記載の高分子化合物。
【化２】
2019026795.tif 000024
（式（２−１）及び式（２−２）中、Ｍ1、Ｍ2、Ｘ1、Ｘ2、ｍ、ｎ、Ｚ1、Ｚ2及びＺ3は前記と同じ。）
【請求項３】
前記Ｚ1及びＺ3が、水素原子を示し、
前記Ｚ2が、置換基を有していてもよい炭化水素基である、請求項１又は２に記載の高分子化合物。
【請求項４】
Ｚ1及びＺ3が、置換基を有していてもよいカルボニル基を示し、
Ｚ2が、置換基を有していてもよい炭化水素基であり、Ｚ1及びＺ3が、各々独立にＺ2と環構造を形成している、請求項１又は２に記載の高分子化合物。
【請求項５】
前記高分子化合物が、下記の一般式（３）で表される、請求項１又は２に記載の高分子化合物。
【化３】
2019026795.tif 000025
（式（３）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数４〜１４の炭化水素基を示す。）
【請求項６】
前記高分子化合物が、下記の一般式（４）で表される、請求項１又は２に記載の高分子化合物。
【化４】
2019026795.tif 000026
（式（４）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数１〜８の炭化水素基を示す。）
【請求項７】
請求項１〜６のいずれかに記載の高分子化合物と、ゲル化剤とを含有する高分子ゲル組成物。
【請求項８】
前記ゲル化剤が、多価金属塩又はジアミン化合物である請求項７に記載の高分子ゲル組成物。
【請求項９】
前記ジアミン化合物が、下記一般式（５）で表される化合物である請求項８に記載の高分子ゲル組成物。
【化５】
2019026795.tif 000027
（式（５）中、Ｍ1、Ｍ2、Ｘ1、Ｘ2、ｍ及びｎは前記と同じ）
【請求項１０】
請求項１〜６のいずれかに記載の高分子化合物を含有するフィルム。
【請求項１１】
請求項１〜６のいずれかに記載の高分子化合物を含有する成形体。
【発明の詳細な説明】
【技術分野】
【０００１】
本発明は、親水性ポリアミド又はポリイミドに関する。
【背景技術】
【０００２】
ポリイミドやポリアミド等の高分子材料は、電気工学、電子工学または宇宙工学等の各分野で広く使用されている高性能プラスチックであり、そのニーズは極めて大きい。従前、これらの高分子材料は、ほとんど全てが石油原料から合成されているため、これらの需要拡大は、低炭素化とは相反する方向となる。【０００３】
一方、天然由来の原料を用いた高分子材料であるバイオプラスチックは、バイオ燃料等とは異なり、二酸化炭素の長期固定化が期待され、その実用化は低炭素化に大いに寄与するものと考えられるが、製造コストが嵩むことが大きな課題となっている。これとは別の観点によれば、コストの嵩む生体分子を用いる場合であっても、スーパーエンプラのような付加価値の高い材料であれば、コスト対効果の点でも満足し得るものとなり、社会的に広く波及できる潜在性を持つことになる。
かかる観点に基づき、本発明者らは、天然由来である４−アミノ桂皮酸の二量体を原料とするポリアミド又はポリイミドを製造し、当該ポリアミド又はポリイミドが優れた耐熱性を示し、引張強度が高く、透明性も高く、広い分野の高分子材料として有用であることを見出し、先に報告した（特許文献１及び２）。【０００４】
また、ポリイミドは剛直骨格を有することから、水及び有機溶媒に対して難溶性を示し成形性が低いという欠点がある。そこで、成形性を改善したポリイミドの開発も行なわれている（特許文献３及び４）。
【先行技術文献】
【特許文献】
【０００５】
【特許文献１】国際公開第２０１３／０７３５１９号パンフレット
【特許文献２】特開２０１６−１６６３１５号公報
【特許文献３】特開２０１５−０００９３９号公報
【特許文献４】特開２０１１−１４４３７４号公報
【発明の概要】
【発明が解決しようとする課題】
【０００６】
しかし、特許文献３記載のポリイミドは有機溶媒を使用するため、成形の際に有機溶媒が揮散し、作業環境が悪化する等の問題がある。また、特許文献４記載のポリイミドは、水溶性を示すが、シロキサン骨格を有することから、ポリイミド特有の性質である耐熱性が必然的に劣るという欠点がある。
従って、本発明の課題は、耐熱性等のポリアミド、ポリイミド特有の特性を保持した親水性ポリアミド及びポリイミドを提供することにある。
【課題を解決するための手段】
【０００７】
そこで本発明者は、耐熱性等の特性を保持した親水性ポリアミド及びポリイミドを開発すべく検討した結果、本発明者らが先に報告したポリアミド及びポリイミドのエステル部分をカルボン酸塩に変換して得られたポリアミド及びポリイミドが、高い親水性を有しているにもかかわらず、優れた耐熱性が保持されており、環境負荷が小さい条件で加工できること、さらにゲル化可能であり、広い分野での応用が可能になることを見出し、本発明を完成した。【０００８】
すなわち、本発明は、次の発明〔１〕〜〔１１〕を提供するものである。【０００９】
〔１〕下記一般式（１）で表される繰り返し単位を有することを特徴とする高分子化合物。【００１０】
【化１】
2019026795.tif 000003
【００１１】
（式（１）中、
Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｚ1は、水素原子又は置換基を有していてもよいカルボニル基を示し、
Ｚ2は、置換基を有していてもよい炭化水素基を示し、
Ｚ3は、水素原子又は置換基を有していてもよいカルボニル基を示し、
Ｚ1又はＺ3が置換基を有していてもよいカルボニル基である場合、各々独立にＺ2と環構造を形成していてもよい。）
〔２〕前記高分子化合物の繰り返し単位が、下記の一般式（２−１）又は（２−２）で表される、〔１〕に記載の高分子化合物。【００１２】
【化２】
2019026795.tif 000004
【００１３】
（式（２−１）及び式（２−２）中、Ｍ1、Ｍ2、Ｘ1、Ｘ2、ｍ、ｎ、Ｚ1、Ｚ2及びＺ3は前記と同じ。）
〔３〕前記Ｚ1及びＺ3が、水素原子を示し、
前記Ｚ2が、置換基を有していてもよい炭化水素基である、〔１〕又は〔２〕に記載の高分子化合物。
〔４〕Ｚ1及びＺ3が、置換基を有していてもよいカルボニル基を示し、
Ｚ2が、置換基を有していてもよい炭化水素基であり、Ｚ1及びＺ3が、各々独立にＺ2と環構造を形成している、〔１〕又は〔２〕に記載の高分子化合物。
〔５〕前記高分子化合物が、下記の一般式（３）で表される、〔１〕又は〔２〕に記載の高分子化合物。【００１４】
【化３】
2019026795.tif 000005
【００１５】
（式（３）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数４〜１４の炭化水素基を示す。）
〔６〕前記高分子化合物が、下記の一般式（４）で表される、〔１〕又は〔２〕に記載の高分子化合物。【００１６】
【化４】
2019026795.tif 000006
【００１７】
（式（４）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数１〜８の炭化水素基を示す。）
〔７〕〔１〕〜〔６〕のいずれかに記載の高分子化合物と、ゲル化剤とを含有する高分子ゲル組成物。
〔８〕前記ゲル化剤が、多価金属塩又はジアミン化合物である〔７〕に記載の高分子ゲル組成物。
〔９〕前記ジアミン化合物が、下記一般式（５）で表される化合物である〔８〕に記載の高分子ゲル組成物。【００１８】
【化５】
2019026795.tif 000007
【００１９】
（式（５）中、Ｍ1、Ｍ2、Ｘ1、Ｘ2、ｍ及びｎは前記と同じ）【００２０】
〔１０〕〔１〕〜〔６〕のいずれかに記載の高分子化合物を含有するフィルム。
〔１１〕〔１〕〜〔６〕のいずれかに記載の高分子化合物を含有する成形体。
【発明の効果】
【００２１】
本発明のポリアミド又はポリイミドは、水溶性が高く、水溶液からキャスト形成等が可能であり、加工性に優れている。また、ゲル化可能であり、さらに成形性を向上させることができる。また、本発明のポリアミド又はポリイミドは、水溶性であるにもかかわらず、優れた耐熱性を有しており、水溶性フィルム、成形材料、光学レンズ、塗料、繊維、生体用材料、高分子電解質等の分野に応用可能である。
【図面の簡単な説明】
【００２２】
【図１】実施例１で得られた親水性ポリイミドの1Ｈ−ＮＭＲスペクトルを示すグラフである。
【図２】実施例１で得られた親水性ポリイミドの13Ｃ−ＮＭＲスペクトルを示すグラフである。
【図３】実施例１で得られた親水性ポリイミドおよびイミドポリマーのフーリエ変換赤外分光分析の結果を示すグラフである。
【図４】実施例１で得られた親水性ポリイミドのフィルムおよびイミドポリマーのフィルムの熱重量分析の結果を示すグラフである。
【図５】実施例１で得られた親水性ポリイミドのフィルムおよびイミドポリマーのフィルムの示差走査熱量分析の結果を示すグラフである。
【図６】実施例１で得られた親水性ポリイミドのフィルムおよびイミドポリマーのフィルムの引張強度の測定結果を示すグラフである。
【図７】実施例１で得られた親水性ポリイミドおよびイミドポリマーのＸ線回折を示すグラフである
【図８】実施例８で得られたポリアミドの（ａ）1Ｈ−ＮＭＲスペクトル及び（ｂ）ＦＴ−ＩＲスペクトルを示すグラフである。
【発明を実施するための形態】
【００２３】
本発明の高分子化合物は、下記一般式（１）で表される繰り返し単位を有することを特徴とする。
【００２４】
【化６】
2019026795.tif 000008
【００２５】
（式（１）中、
Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｚ1は、水素原子又は置換基を有していてもよいカルボニル基を示し、
Ｚ2は、置換基を有していてもよい炭化水素基を示し、
Ｚ3は、水素原子又は置換基を有していてもよいカルボニル基を示し、
Ｚ1又はＺ3が置換基を有していてもよいカルボニル基である場合、各々独立にＺ2と環構造を形成していてもよい。）
【００２６】
本発明の高分子化合物は、前記一般式（１）で表される繰り返し単位を有するが、その分子内に有する前記繰り返し単位の種類は、特に限定されるものではないが、１種類であっても、２種類以上を含んでいてもよい。
具体的には、前記一般式（１）で表される構造を１種類のみ繰り返し単位として有する高分子化合物（単独重合体）であってもよいし、２種類以上の繰り返し単位を有する高分子化合物（以下、共重合体という）であってもよい。
本発明の高分子化合物における重合度は、本発明の効果が得られる範囲において特に限定されるものではない。前記共重合体の場合、高分子化合物中に含まれる各繰り返し単位の比率（重合度の比率）も本発明の効果が得られる範囲において特に限定されるものではない。
【００２７】
Ｍ1及びＭ2は、各々独立に水素原子、一価の金属原子、アルカリ土類金属原子及びアンモニウムイオンから選ばれるいずれかを示す。ただし、Ｍ1及びＭ2が同時に水素原子になる場合を除く。
ここで、一価の金属原子としては、アルカリ金属原子が好ましく、Ｌｉ、Ｎａ、Ｋ、Ｒｂ、Ｃｓが挙げられる。このうちＬｉ、Ｎａ、Ｋがより好ましい。また、アルカリ土類金属としては、Ｂｅ、Ｍｇ、Ｃａ、Ｓｒ、Ｂａが挙げられる。このうち、Ｂｅ、Ｍｇ、Ｃａがより好ましい。アンモニウムイオンは、第１級アミノ基、第２級アミノ基又は第３級アミノ基を有する化合物由来のイオンであり、アンモニウムイオン（ＮＨ4+）、アルキルアンモニウムイオン、アルカノールアンモニウムイオン、ピリジニウムイオン等が挙げられ、好ましくは得られる高分子化合物の溶解度が高い点でアンモニウムイオン（ＮＨ4+）である。
Ｍ1及びＭ2としては、水素原子、アルカリ金属原子、アルカリ土類金属原子又はアンモニウムイオン（ＮＨ4+）が好ましい。
【００２８】
Ｘ1及びＸ2は、有機基を示す。ここで有機基としては、アルキル基、アルコキシ基等が挙げられる。Ｘ1及びＸ2としては、Ｃ1−Ｃ6アルキル基、Ｃ1−Ｃ6アルコキシ基が、得られる高分子化合物の溶解度が高い点で好ましい。
ｍ及びｎは、各々独立に置換基の数を示し、０以上４以下であり３以下が好ましく、２以下が得られる高分子化合物の溶解度が高い点でより好ましく、０であるもの、すなわち置換基を有さないものが得られる高分子化合物の溶解度が高く、製造が簡便であるという点でさらに好ましく、ｍ及びｎが０であるものが最も好ましい。
【００２９】
Ｚ1及びＺ3は、水素原子又は置換基を有していてもよいカルボニル基を示す。
Ｚ1及びＺ3が水素原子のとき、本発明の高分子化合物はポリアミドである。またＺ1及びＺ3が置換基を有していてもよいカルボニル基の場合、本発明の高分子化合物はポリイミドである。Ｚ1及びＺ3としては、水素原子又はカルボニル基が好ましい。
【００３０】
Ｚ2は、置換基を有していてもよい炭化水素基を示す。ここで炭化水素基としては、アルキル基、アルケニル基、脂環式炭化水素基、芳香族炭化水素基が挙げられ、このうち脂環式炭化水素基又は芳香族炭化水素基が好ましい。これらの炭化水素基の炭素数は１〜１４が好ましく、得られる高分子化合物の溶解度が高い点で環状の場合４〜１４が好ましく、鎖状の場合１〜８が好ましい。アルキル基としては、Ｃ1−Ｃ8アルキル基が好ましく、アルケニル基としてはＣ2−Ｃ8アルケニル基が好ましい。
脂環式炭化水素基としては、炭素数４〜１４の脂環式炭化水素基が好ましく、シクロブタン、シクロペンタン、シクロヘキサン、シクロヘプタン等がより好ましく、シクロブタン、シクロペンタン、シクロヘキサンが得られる高分子化合物の溶解度が高い点でさらに好ましい。また、芳香族炭化水素基としては、炭素数６〜１４の芳香族炭化水素基が好ましく、ベンゼン、ナフタレンが得られる高分子化合物の溶解度が高い点でより好ましく、ベンゼンがより製造が容易である点でさらに好ましい。
また、これらの炭化水素基に置換し得る基としては、Ｃ1−Ｃ6アルキル基、Ｃ1−Ｃ6アルコキシ基、Ｃ2−Ｃ6アルケニル基等が挙げられる。
またＺ2が有していてもよい置換基としては、本発明の効果を有する限りにおいて特に限定はされないが、前記の炭化水素基に対しての各種官能基や、前記の炭化水素基同士を炭素―ヘテロ原子結合を介して結合するような場合を含む。
【００３１】
Ｚ1又はＺ3が置換基を有していてもよいカルボニル基である場合に、各々独立してＺ2と環構造を形成してもよい。このような環構造としては、後述の一般式（３）のような構造である。
【００３２】
一般式（１）中のシクロブタン環へのＣＯＯＭ2やフェニル基の結合形態としては、次の一般式（２−１）又は（２−２）の形態が挙げられる。
【００３３】
【化７】
2019026795.tif 000009
【００３４】
（式（２−１）及び式（２−２）中、Ｍ1、Ｍ2、Ｘ1、Ｘ2、ｍ、ｎ、Ｚ1、Ｚ2及びＺ3は前記と同じ。）
式（２−１）と式（２−２）では、得られる高分子化合物は、いずれも本発明の効果を有するものであるが、通常、式（２−１）で表される形態が、力学強度の高さでは好ましい。一方、通常、式（２−２）で表される形態は、得られる高分子化合物の柔軟性の高さ、成形性の点で好ましい。
このうち、式（２−１）で表される形態は、酸と接触させて水不溶性に変換したときの力学強度がより高いため、水溶解性を有する本発明の高分子化合物との状態変化を利用することで、加工性と力学強度を高い次元で両立できる点でより好ましい。
【００３５】
また、本発明の高分子化合物において、ポリイミドの場合の好ましい形態は、下記の一般式（３）のポリイミドである。
【００３６】
【化８】
2019026795.tif 000010
【００３７】
（式（３）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数４〜１４の炭化水素基を示す。）
【００３８】
式（３）において、Ｒ1としては炭素数４〜１４の脂環式炭化水素基又は炭素数６〜１４の芳香族炭化水素基が好ましく、さらに炭素数４〜８の脂環式炭化水素基が好ましく、さらに炭素数４〜６の脂環式炭化水素基が好ましい。
またＲ1が有していてもよい置換基としては、本発明の効果を有する限りにおいて特に限定はされないが、前記の炭化水素基に対しての各種官能基や、前記の炭化水素基同士を炭素―ヘテロ原子結合を介して結合するような場合を含む。
【００３９】
また式（３）において好ましい具体的な形態としては、上記一般式（２−１）に記載された形態が、力学強度が高いという点で好ましい。
具体的には、下記式（３−１）に記載の構造を有するものである。
【００４０】
【化９】
2019026795.tif 000011
【００４１】
本発明の高分子化合物において、好ましい形態の一つは、下記の一般式（４）のポリアミド酸である。
【００４２】
【化１０】
2019026795.tif 000012
【００４３】
（式（４）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｒ1は、置換基を有していてもよい炭素数１〜８の炭化水素基を示す。）
【００４４】
式（４）において、Ｒ1としては、炭素数４〜１４の脂環式炭化水素基又は炭素数６〜１４の芳香族炭化水素基が好ましく、さらに炭素数４〜８の脂環式炭化水素基が好ましく、さらに炭素数４〜６の脂環式炭化水素基が好ましい。後述の通り、式（４）で表されるポリアミド酸から得られる前記式（３）で表されるポリイミドの物性向上に寄与するためである。置換基については前記式（３）と同様である。
【００４５】
式（４）で表されるポリアミド酸は、前記式（３）で表されるポリイミドを製造する上での前駆体としての位置づけも有する。具体的には、式（４）で表されるポリアミド酸を加熱することによりポリイミドを製造することができる。
また式（４）において好ましい具体的な形態としては、上記一般式（２−１）に記載された形態が、力学強度が高い点で好ましい。
具体的には、下記式（４−１）の構造を有するものである。
【００４６】
【化１１】
2019026795.tif 000013
【００４７】
本発明の高分子化合物において、好ましい形態の一つは、下記の一般式（５）のポリアミドである。
【００４８】
【化１２】
2019026795.tif 000014
【００４９】
（式（５）中、Ｍ1及びＭ2は、各々独立に水素原子、一価の金属原子、アルカリ土類金属原子、及びアンモニウムイオンから選ばれるいずれか（但しＭ1及びＭ2が同時に水素原子になる場合を除く）を示し、
Ｘ1及びＸ2は、有機基を示し、
ｍ及びｎは、各々独立に置換基の数を示し、
Ｚ2は、置換基を有していてもよい炭化水素基を示す。）
【００５０】
式（５）において、Ｒ1は炭素数１〜８のアルキレン基、炭素数４〜８の脂環式炭化水素基、炭素数６〜８の芳香族炭化水素基が好ましい。
また式（５）において好ましい具体的な形態としては、上記一般式（２−１）に記載された形態が、力学強度が高い点で好ましい。
具体的には、下記式（５−１）に記載の構造を有するものである。
【００５１】
【化１３】
2019026795.tif 000015
【００５２】
本発明の高分子化合物が式（Ｉ）で表わされる繰返し単位を有することは、例えば、1Ｈ−核磁気共鳴（ＮＭＲ）スペクトル、13Ｃ−核磁気共鳴（ＮＭＲ）スペクトル、赤外吸収（ＩＲ）スペクトル、質量分析などにより、容易に確認することができる。
【００５３】
本発明の高分子化合物の数平均分子量は、本発明の効果が得られる限りにおいて限定されるものではないが、親水性、透明性、耐熱性、柔軟性および伸び性を向上させる観点から、通常１万以上、好ましくは５万以上、通常１００万以下、好ましくは５０万以下である。本発明の親水性ポリイミドの数平均分子量は、以下の実施例に記載の方法に基づいて測定したときの値である。
【００５４】
本発明の高分子化合物には、シクロブタン環上の置換基の結合形態により、種々の光学異性体が存在する。本発明には、例えば前記式（２−２）の態様の中には、下記式（６）、式（７）で表されるようなそれらの光学異性体及びラセミ体が含まれ、いずれを用いることもできるが、光学純度の高いモノマーを用いて得られる高分子化合物が、耐熱性、力学強度等の物性向上の面で好ましい。
【００５５】
【化１４】
2019026795.tif 000016
【００５６】
本発明の高分子化合物は、置換基を有していてもよい４−アミノ桂皮酸又は４−ニトロ桂皮酸を出発原料とし、前記の特許文献１及び２記載の方法に準じて二量化し、その繰り返し単位の中心骨格である、置換基を有していてもよい４，４'−ジアミノトルキシル酸を得る。この化合物を縮重合成分と共に縮重合させることにより、ポリアミド又はポリイミドを得、次いで一価の金属塩、アルカリ土類金属塩、又はアミン化合物で処理することにより製造することができる。縮重合の方法は、前記特許文献１及び２等の既知の方法によって適宜行うことができる。以下に典型例として式（３−２）で表される親水性ポリイミドの製造について、４，４’−ジアミノトルキシル酸を原料として用いる場合について説明する。
【００５７】
【化１５】
2019026795.tif 000017
【００５８】
式（３−２）で表わされる親水性ポリイミドの原料として、式(８):
【００５９】
【化１６】
2019026795.tif 000018
【００６０】
で表わされる４，４'−ジアミノ−α−トルキシル酸を用いることができる。４，４'−ジアミノ−α−トルキシル酸は、４−アミノ桂皮酸を基本構造として有している。
【００６１】
４，４'−ジアミノ−α−トルキシル酸は、４−アミノ桂皮酸塩酸塩の光二量化反応および中和反応を利用して容易に調製することができる。
【００６２】
４−アミノ桂皮酸塩酸塩の光二量化反応は、例えば、４−アミノ桂皮酸の塩酸塩に波長が２５０〜４００ｎｍ程度の紫外線を照射することにより、行なうことができる。
【００６３】
４−アミノ桂皮酸の塩酸塩に紫外線を照射する際、４−アミノ桂皮酸の塩酸塩は、あらかじめ有機溶媒に分散させておくことが好ましい。有機溶媒としては、例えば、ヘキサンなどの炭素数６〜１２の脂肪族炭化水素化合物などが挙げられるが、本発明は、かかる例示のみに限定されるものではない。また、有機溶媒の量は、特に限定されず、通常、４−アミノ桂皮酸の塩酸塩を十分に分散させることができる量であればよい。
【００６４】
４−アミノ桂皮酸の塩酸塩に紫外線を照射する際の光源としては、例えば、高圧水銀灯などが挙げられるが、本発明は、かかる例示のみに限定されるものではない。４−アミノ桂皮酸の塩酸塩に紫外線を照射する時間は、光源の種類、紫外線強度などによって異なるので一概には決定することができないことから、目的とする４，４'−ジアミノトルキシル酸の塩酸塩が充分に生成するまで４−アミノ桂皮酸の塩酸塩に紫外線を照射することが好ましい。
【００６５】
以上のようにして４−アミノ桂皮酸の塩酸塩に紫外線を照射し、４−アミノ桂皮酸の塩酸塩を光二量化反応させることにより、４，４'−ジアミノ−α−トルキシル酸の塩酸塩を得ることができる。
【００６６】
なお、４−アミノ桂皮酸の塩酸塩を有機溶媒に分散させた場合には、濾過により、生成した４，４'−ジアミノ−α−トルキシル酸の塩酸塩を回収することができる。回収された４，４'−ジアミノ−α−トルキシル酸の塩酸塩は、必要により、減圧乾燥などによって乾燥させてもよい。
【００６７】
次に、４，４'−ジアミノ−α−トルキシル酸の塩酸塩の水溶液に水酸化ナトリウム水溶液などのアルカリ水溶液を添加することによって当該水溶液を塩基性に調整し、晶析した結晶を水中に分散させ、得られた分散液にヒドラジン二塩酸塩を添加し、得られた溶液を酢酸などの酸で中和することにより、４，４'−ジアミノ−α−トルキシル酸を得ることができる。
【００６８】
式（１）で表わされる繰返し単位を有する親水性ポリイミドは、４，４'−ジアミノ−α−トルキシル酸と、式(９):
【００６９】
【化１７】
2019026795.tif 000019
【００７０】
（式中、Ｒ1は、前記と同じ）
で表わされるテトラカルボン酸二無水物とを反応させることにより、得ることができる。
【００７１】
より具体的には、例えば、式(８)で表わされる４，４'−ジアミノ−α−トルキシル酸と式(９)で表わされるテトラカルボン酸二無水物とをジメチルアセトアミドなどの非プロトン性極性有機溶媒に溶解させた後、得られた溶液を窒素ガスなどの不活性ガス雰囲気中で撹拌し、４，４'−ジアミノ−α−トルキシル酸とテトラカルボン酸二無水物とを反応させ、得られた反応溶液をエタノールなどの貧有機溶媒中に滴下して沈殿させ、濾過することにより、ポリアミド酸を回収し、得られたポリアミド酸をジメチルアセトアミドなどの極性有機溶媒に溶解させた後、得られた溶液を１００〜３００℃程度の温度に加熱し、次いでアルカリ金属水酸化物の水溶液で処理する際に、当該アルカリ金属水酸化物の水溶液の量を調整することによってアルカリ金属塩の形成の程度を調節することにより、式（１）において、Ｍ1がアルカリ金属であり、Ｍ2が水素原子またはアルカリ金属である親水性ポリイミドを得ることができる。
【００７２】
また、式（１）において、Ｍ1がアルカリ土類金属であり、Ｍ2が水素原子またはアルカリ土類金属である親水性ポリイミドは、前記で得られた式（１）において、Ｍ1がアルカリ金属であり、Ｍ2が水素原子またはアルカリ金属である親水性ポリイミドをアルカリ土類金属水酸化物の水溶液で処理することにより、得ることができる。
【００７３】
また別の製造方法として、４，４'−ジアミノトルキシル酸の金属塩を経て製造する方法が挙げられる。
具体的には、４，４'−ジアミノトルキシル酸を、アルカリ金属水酸化物の水溶液を用いて溶解し、貧溶媒等を用いて再結晶化することで４，４'−ジアミノトルキシル酸の金属塩を得る。この金属塩を、前記式（９）に記載のテトラカルボン酸二無水物とを反応させて製造することができる。
【００７４】
また、前記の４，４’−ジアミノトルキシル酸に代えて、下記の４，４’−ジアミノ−β−トルキシン酸（１０）、４，４’−ジアミノ−δ−トルキシル酸（１１）も用いることができる。
【００７５】
【化１８】
2019026795.tif 000020
【００７６】
本発明の高分子化合物は、式（１）において、Ｍ1がアルカリ金属等の一価の金属であり、Ｍ2が水素原子または一価の金属である場合、水溶性に非常に優れている。なお、水溶性に優れることは、同時に親水性にも優れることを意味する。
【００７７】
式（１）において、Ｍ1およびＭ2がいずれもアルカリ金属である親水性ポリイミドの２５℃の水１０ｍＬに対する溶解度は、５０ｇ以上である。したがって、式（１）において、Ｍ1およびＭ2がいずれもアルカリ金属である親水性ポリイミドは、水に溶解させて使用することができることから、例えば、水溶性フィルム、水性塗料などの用途に使用することが期待される。
【００７８】
Ｍ1およびＭ2がいずれも一価の金属である親水性ポリイミド又はポリアミドは、水溶性を有するが、例えば、塩酸などの酸と接触させた場合には、水不溶性を呈する。したがって、前記親水性ポリイミドに水不溶性を付与する場合には、当該親水性ポリイミドを酸水溶液と接触させることができる。このことから、前記親水性ポリイミドを紡糸ノズルから押し出し、酸などを含む凝固液中に前記で押し出されたフィラメントを浸漬させて凝固させることにより、繊維を製造することができる。このようにして得られた繊維は、水溶性、耐熱性、柔軟性および伸び性に優れていることから、衣類をはじめ、産業用素材などとして使用することが期待される。
【００７９】
また、酸と接触させることによって水不溶性が付与されたポリイミドは、例えば、水酸化ナトリウムなどのアルカリと接触させることにより、再度、水溶性を付与することができる。したがって、前記親水性ポリイミドは、酸によって水不溶性が付与された場合にはアルカリによって再度、水溶性を付与することができることから、水溶性または水不溶性を容易に付与することができるので、例えば、生体用材料、フィルム、塗料などの用途に使用することが期待される。
【００８０】
式（１）において、Ｍ1が一価の金属であり、Ｍ2がアルカリ土類金属等の多価金属又はジアミン化合物である場合、ならびにＭ1およびＭ2がいずれも多価金属又はジアミン化合物である場合、本発明の親水性ポリイミドは、水中で当該親水性ポリイミド又はポリアミドが有する多価金属又はジアミン化合物によって自己架橋することから、ゲル化する。このことから、本発明の親水性ポリイミド又はポリアミドは、多価金属又はジアミン化合物を介する架橋構造を有するものを包含する概念のものである。
従って、本発明は、式（１）の高分子化合物とゲル化剤とを含む高分子ゲル組成物も提供するものである。
【００８１】
ここで、ゲル化剤としては、多価金属塩、ジアミン化合物が挙げられる。多価金属塩としては、アルカリ土類金属塩、アルミニウム塩等が挙げられる。ジアミン化合物としては、アルキレンジアミン、ポリエチレングリコールジアミン、ポリリシン、スペルミン等の水溶性ジアミンや、次の式（１２）で表される化合物が挙げられる。
【００８２】
【化１９】
2019026795.tif 000021
【００８３】
（式（１２）中、Ｍ1、Ｍ2、Ｘ1、Ｘ2、ｍ及びｎは前記と同じ）
式（１２）に記載の化合物としては、前記式（５−１）記載の化合物に対する式（８）の化合物のような、本発明の高分子化合物を製造する際に用いた出発原料化合物を用いることが製造上簡便なため好ましい。
【００８４】
本発明の親水性ポリイミド又はポリアミドがゲル化剤によって架橋構造が形成された親水性ポリイミド又はポリアミドは、水と接触させることによってゲルを形成することから、例えば、薬剤などの分散安定化剤、塗料、増粘剤、流動性防止剤、高分子電解質などの用途に使用することが期待される。
【００８５】
以上説明したように、従来のポリイミドは、疎水性を有し、剛直であり、伸び性に劣るところ、本発明の親水性ポリイミド又はポリアミドは、親水性、透明性、耐熱性、柔軟性および伸び性に優れていることから、例えば、フィルム、成形材料、光学レンズなどの光学材料、水性塗料、繊維、生体用材料、分散安定剤、増粘剤、流動性防止剤、高分子電解質などの種々の用途に使用することが期待される。
前記の成形材料の態様としては特に限定はされないが、具体的にはスポンジ状材料が挙げられる。成形方法は特に限定されないが、例えば前記したゲルを凍結乾燥、粉砕をすることにより得られる。
また別の成形材料の態様としては、ナノファイバー状材料が挙げられる。成形方法は特に限定されないが、例えば前記した材料を電界紡糸することで得られる。
【実施例】
【００８６】
次に、本発明を実施例に基づいてさらに詳細に説明するが、本発明は、かかる実施例のみに限定されるものではない。【００８７】
なお、以下の各実施例および比較例で得られた化合物の物性は、以下の方法に基づいて調べた。
〔1Ｈ−ＮＭＲおよび13Ｃ−ＮＭＲ〕
・測定装置：核磁気共鳴分光装置（ブルカー社製、商品名：AVANCE III）【００８８】
〔ゲルパーミエイションクロマトグラフィー（ＧＰＣ）〕
・測定装置：昭和電工（株）製、商品名：Shodex-101
・測定条件
・注入時の濃度：０．００１質量％
・注入量：２５μＬ
・流速：０．５ｍＬ／ｍｉｎ
・溶媒：Ｎ，Ｎ−ジメチルホルムアミド
・カラム：昭和電工（株）製、商品名：Shodex KD-803および商品名：Shodex KD-804
・カラムの温度：４０℃【００８９】
〔フーリエ変換赤外分光分析（ＦＴ−ＩＲ）〕
・測定装置：バーキン・エルマー (Perkin Elmer)社製、商品名：Spectrum 100
・測定法：ＡＴＲ法
・測定範囲：３８０−４０００ｃｍ-1
・スキャン回数：４回
・分解能：４．００ｃｍ-1
・トッププレート：ダイヤモンド／ＫＲＳ−５【００９０】
〔フィルムの光線透過性〕
・測定装置：日本分光（株）製、品番：V-670
・光源：Ｄ２ランプ
・測定範囲：２００−８００ｎｍ
・ＵＶ／Ｖｉｓバンド幅：２．０ｎｍ
・ＮＩＲバンド幅：８．０ｎｍ
・走査速度：１００ｎｍ／ｍｉｎ【００９１】
〔熱重量分析〕
・測定装置：熱重量−示差熱同時測定装置〔（株）日立ハイテクノロジーズ製、商品名：STA7200〕
窒素ガスの雰囲気中にて昇温速度１０℃／ｍｉｎで８００℃まで加熱し、重量減少度を測定した。【００９２】
〔示差走査熱量分析〕
・測定装置：示差走査熱量測定(ＤＳＣ)装置：（株）日立ハイテクノロジーズ製、商品名：X-DSC7000T〕
・昇温速度：１０℃／ｍｉｎ
・冷却速度：１０℃／ｍｉｎ【００９３】
〔引張強度〕
フィルムを縦２５ｍｍ、横２．０ ｍｍの大きさに切り取ることにより、サンプルを作製した。引張試験機（インストロン社製、商品名：Series 3365 Load Frames-5kND）を用い、チャック間距離を２５ｍｍに設定し、前記サンプルをチャックで固定し、クロスヘッド速度０.５０ｍｍ／ｍｉｎで当該サンプルを引っ張ることにより、応力―歪曲線を求めた。【００９４】
〔Ｘ線回折〕
・Ｘ線試料の作製方法
ＳＡＸＳ／ＷＡＸＳフィルム試料用ホルダーにフィルムをマグネットで固定した。
・試料の形状および大きさ：長方形（縦２０ｍｍ、横３０ｍｍ）、厚さ：親水性ポリイミドフィルムでは１０５μｍ、イミドポリマーフィルムでは１１２μｍ
・測定モード：透過法
・装置：ローター式照射装置〔（株）リガク製、商品名：SmartLab〕
・Ｘ線：ＣｕＫａ線（モノクロメーターで単色化）
・Ｘ線出力：４５ｋＶ、２００ｍＡ
・Ｘ線照射時間：３００ｓ
・試料と検出器との距離：２７ｍｍ
・検出器: （株）リガク製、商品名：HyPix-3000【００９５】
製造例１
あらかじめ調製しておいた４−アミノ桂皮酸の塩酸塩９２ｇを２５℃のヘキサン１．８Ｌに分散させ、得られた分散液に高圧水銀灯で２０時間紫外線を照射することにより、４，４'−ジアミノ−α−トルキシル酸の塩酸塩を得た。得られた４，４'−ジアミノトルキシル酸の塩酸塩を濾取し、乾燥させることにより、４，４'−ジアミノトルキシル酸の塩酸塩の粉末８６．９ｇを回収した（収率：９４％）。【００９６】
前記で得られた４，４'−ジアミノ−α−トルキシル酸の塩酸塩の粉末を水３Ｌに溶解させ、得られた水溶液に１Ｎ水酸化ナトリウム水溶液を添加し、当該水溶液のｐＨを１０に調整した。その結果、白色粉末が晶析した。得られた白色粉末を濾取し、水洗した後、乾燥することにより、生成物６０ｇを得た。得られた生成物を水中に分散させ、得られた分散液にヒドラジン二塩酸塩を化学量論で添加し、７０℃まで加熱することによって生成物を溶解させた後、得られた溶液に活性炭１８ｇを添加し、７０℃で３０分間撹拌した。この溶液を室温まで冷却した後、ガラスフィルターで濾過し、得られた濾液に酢酸を添加し、当該濾液のｐＨを３．５に調整することにより、白色粉末を析出させ、濾過することにより、４，４'−ジアミノトルキシル酸４８ｇを白色粉末として回収した。【００９７】
実施例１
製造例１で得られた４，４'−ジアミノ−α−トルキシル酸１０ｇ（２８ｍｍｏｌ）およびシクロブタンテトラカルボン酸二無水物５.９ｇ（２８ｍｍｏｌ）を脱水ジメチルアセトアミド３０ｍＬに溶解させた後、得られた溶液を窒素ガス雰囲気中で室温にて３６時間撹拌させることにより、４，４'−ジアミノ−α−トルキシル酸とシクロブタンテトラカルボン酸二無水物とを反応させた。得られた反応溶液をメタノールに滴下することにより、沈殿させてポリアミド酸の白色固体を得た。得られたポリアミド酸の収量は１４．６ｇであり、収率は９２％であった。【００９８】
前記で得られたポリアミド酸３００ｍｇをジメチルアセトアミド１．２ｍＬに溶解させ、得られた溶液をシリコンウエハー上にキャストし、真空オーブン中で１００℃、１５０℃、２００℃および２５０℃と段階的に昇温させることにより、イミドポリマーのフィルムを形成させた。【００９９】
次に、前記で得られたイミドポリマー２００ｍｇを水４ｍＬ中に添加し、さらに水酸化カリウム４４ｍｇを添加したところ、当該イミドポリマーが水酸化カリウム水溶液に溶解した。得られた溶液をエタノールに添加したところ、親水性ポリイミド２３０ｍｇが析出した。前記で得られた親水性ポリイミドを濾別し、乾燥させることにより、回収した。【０１００】
前記で得られた親水性ポリイミド１０ｍｇを２５℃の蒸留水２ｍＬに添加したところ、速やかに溶解した。前記で得られた親水性ポリイミドの水溶液を用い、当該親水性ポリイミドの1Ｈ−ＮＭＲスペクトルおよび13Ｃ−ＮＭＲスペクトルを調べた。前記親水性ポリイミドの1Ｈ−ＮＭＲスペクトルおよび13Ｃ−ＮＭＲスペクトルをそれぞれ図１および図２に示す。図１および図２に示された結果から、前記で得られた親水性ポリイミドは、式（Ｉ）において、Ｍ1およびＭ2がそれぞれカリウムであり、Ｒ1が炭素数４の４価の脂環式炭化水素基（シクロブチル基）である繰返し単位を有することが確認された。【０１０１】
また、前記で得られた親水性ポリイミドの水溶液を用い、当該親水性ポリイミドの数平均分子量をゲルパーミエイションクロマトグラフィー（ＧＰＣ）で調べたところ、当該数平均分子量は４．９×１０5であった。【０１０２】
比較例１
実施例１と同様の操作を行なうことにより、イミドポリマーのフィルムを作製した。得られたイミドポリマーの数平均分子量をゲルパーミエイションクロマトグラフィー（ＧＰＣ）で調べたところ、当該数平均分子量は４．９×１０5であった。【０１０３】
次に、実施例１で得られた親水性ポリイミドおよび比較例１で得られたイミドポリマーのフーリエ変換赤外分光分析の結果を図３に示す。図３において、Ａは親水性ポリイミドの測定結果、Ｂはイミドポリマーの測定結果を示す。【０１０４】
図３に示された結果から、イミドポリマーが有するカルボキシル基に基づく１７２０ｃｍ-1付近に存在していたピークは、前記で得られた親水性ポリイミドではカリウム塩となっていることから、１７８５ｃｍ-1付近および１５２５ｃｍ-1付近にシフトしていることがわかる。【０１０５】
次に、前記で得られた親水性ポリイミドの物性として、親水性、水溶性、透明性、耐熱性、柔軟性、伸び性および結晶性を以下の方法に基づいて調べた。その結果を以下に示す。【０１０６】
〔親水性Ａ〕
親水性ポリイミドの水溶液をガラスプレート上にキャストし、乾燥させることにより、親水性ポリイミドのフィルムを形成させ、室温中で乾燥させた。形成されたフィルム上にスポイトで蒸留水１滴を滴下し、当該蒸留水を目視にて観察した。【０１０７】
実施例１で得られた親水性ポリイミドのフィルムでは、蒸留水は、瞬時にフィルム上に広がった。このことから、前記親水性ポリイミドは、親水性に優れていることが確認された。【０１０８】
〔親水性Ｂ〕
親水性ポリイミドのフィルムの一部を２５℃の蒸留水中に添加し、当該フィルムを目視にて観察した。【０１０９】
実施例１で得られた親水性ポリイミドのフィルムでは、当該フィルムが１秒間以内に速やかに水中に溶解した。このことから、前記で得られた親水性ポリイミドは、親水性（水溶性）に優れていることがわかる。【０１１０】
〔水溶性〕
試験管内に２５℃の蒸留水１００ｍＬを入れ、当該蒸留水中に親水性ポリイミドのフィルムの一部を添加しながらマグネチックスターラーで撹拌した。粘度の上昇によって撹拌が困難となった時点で当該フィルムの添加を中止し、それまでに添加した当該フィルムの質量を測定した。【０１１１】
実施例１で得られた親水性ポリイミドでは、当該親水性ポリイミドのフィルム１５９．４５ｍｇを蒸留水中に溶解させることができた。このことから、前記で得られた親水性ポリイミドは、水溶性に優れていることがわかる。【０１１２】
また、前記で得られた親水性ポリイミドのフィルムを蒸留水中に溶解させた溶液が入った試験管を室温中で上下方向に転倒させたが、当該溶液は、流動性を確認することができないほどの高粘度を有するものであった。このことから、前記親水性ポリイミドは、流動性を低下させ、増粘性を増大させるので、増粘剤として用いることができることがわかる。【０１１３】
〔透明性〕
親水性ポリイミドのフィルム（厚さ：３６μｍ）の可視光領域（４００〜８００ｎｍ）における光線透過性を測定した。【０１１４】
実施例１で得られた親水性ポリイミドのフィルムは、前記波長領域における光線透過性が８５％以上であったことから、前記親水性ポリイミドは、可視光領域において透明性に優れていることがわかる。【０１１５】
〔耐熱性Ａ〕
親水性ポリイミドのフィルムおよびイミドポリマーのフィルムの熱重量分析を行ない、両者の分解開始温度を調べることにより、耐熱性を評価した。【０１１６】
実施例１で得られた親水性ポリイミドのフィルムおよびイミドポリマーのフィルムの熱重量分析の結果を図４に示す。図４において、Ａは親水性ポリイミドのフィルムの重量損失、Ｂはイミドポリマーのフィルムの重量損失である。【０１１７】
図４に示された結果から、前記親水性ポリイミドおよびイミドポリマーの分解開始温度がいずれも３００℃程度であることから、前記親水性ポリイミドとイミドポリマーとでは、分解開始温度に殆ど差異がないが、前記親水性ポリイミドは、重量損失が小さいことから、耐熱性に優れていることがわかった。【０１１８】
〔耐熱性Ｂ〕
親水性ポリイミドのフィルムおよびイミドポリマーのフィルムの示差走査熱量分析（ＤＳＣ）を室温から２５０℃までの温度範囲で行ない、その結果に基づいて耐熱性を評価した。【０１１９】
実施例１で得られた親水性ポリイミドのフィルムおよびイミドポリマーのフィルムの示差走査熱量分析（ＤＳＣ）の結果を図５に示す。図５において、Ａは親水性ポリイミドのフィルムの示差走査熱量分析の結果、Ｂはイミドポリマーのフィルムの示差走査熱量分析の結果である。【０１２０】
図５に示された結果から、前記親水性ポリイミドには、イミドポリマーのフィルムと同様に２５０℃の温度までの温度範囲では変曲点が認められなかった。このことから、前記親水性ポリイミドは、２５０℃以上の軟化点を有するので、耐熱性に優れていることがわかる。【０１２１】
〔柔軟性および伸び性〕
親水性ポリイミドのフィルムおよびイミドポリマーのフィルムの引張強度を調べ、その結果から柔軟性および伸び性を評価した。【０１２２】
実施例１で得られた親水性ポリイミドのフィルムおよびイミドポリマーのフィルムの引張強度の測定結果を図６に示す。図６において、Ａは親水性ポリイミドのフィルムの引張強度の測定結果、Ｂはイミドポリマーのフィルムの引張強度の測定結果である。【０１２３】
図６に示された結果から、実施例１で得られた親水性ポリイミドのフィルムは、イミドポリマーのフィルムの応力が約５分の１であり、破断時の伸びがイミドポリマーのフィルムの約２倍であることから、柔軟性および伸び性に優れていることがわかる。【０１２４】
以上の結果から、実施例１で得られた親水性ポリイミドは、親水性、水溶性、透明性および耐熱性に優れ、さらに柔軟性および伸び性に優れていることがわかる。【０１２５】
〔結晶性〕
親水性ポリイミドのフィルムおよびイミドポリマーのフィルムを用いて親水性ポリイミドおよびイミドポリマーのＸ線回折を調べた。その結果を図７に示す。図７において、Ａは親水性ポリイミドのフィルムのＸ線回折、ＢはイミドポリマーのフィルムのＸ線回折である。【０１２６】
図７に示された結果から、イミドポリマーは、側鎖のカルボキシル基による高分子鎖間の水素結合の形成によって結晶が形成され、いくつかのブロードな回折ピークが認められるのに対し、実施例１で得られた親水性ポリイミドには回折ピークが認められないことがわかる。このことから、実施例１で得られた親水性ポリイミドは、非晶質であることがわかる。【０１２７】
実施例２
実施例１で得られた親水性ポリイミドのフィルムの一部を２５℃の１４．６％水酸化カルシウム水溶液１ｍＬに添加したところ、ゲルが形成した。前記フィルムを構成している親水性ポリイミドは、カリウムオキシカルボニル基を有するが、水酸化カルシウムと接触することにより、カリウムオキシカルボニル基のカリウムがカルシウムと置換され、式（Ｉ）で表わされる親水性ポリイミドにおいて、Ｍ1およびＭ2がそれぞれ２価のカルシウムであることから、当該親水性ポリイミドは、架橋構造を有することがわかる。【０１２８】
実施例３
実施例１で得られた親水性ポリイミドの水溶液０．０１ｍＬを２５℃の１４．６％水酸化カルシウム水溶液１ｍＬに添加したところ、ゲルが形成した。このことから、前記親水性ポリイミドは、カリウムオキシカルボニル基を有するが、水酸化カルシウムと接触することにより、カリウムオキシカルボニル基のカリウムがカルシウムと置換され、式（Ｉ）で表わされる親水性ポリイミドにおいて、Ｍ1およびＭ2がそれぞれ２価のカルシウムであることから架橋構造が形成されるので、前記親水性ポリイミドがゲル化したことがわかる。【０１２９】
実施例４
４，４'−ジアミノ−α−トルキシル酸 (２．０ｇ, ６．１ｍｍｏｌ) に、１．０ｍｏｌ・Ｌ-1水酸化カリウム水溶液１２．３ｍＬ) を加え溶解させた。この溶液から水を減圧留去し、得られた粗生成物をエタノール (２００ｍＬ) に溶解し、再結晶をすることで、４，４'−ジアミノ−α−トルキシル酸カリウム塩（以下、４ＡＴＡ−Ｋという）を定量的に得た。前記４ＡＴＡ−Ｋ  （０．２ｇ、０．５ｍｍｏｌ）を、窒素気流下で、シクロブタンテトラカルボン酸無水物 ０．１１ g, ０．５５ｍｍｏｌ)と共に、Ｎ−メチルピロリドン (０．８ｍＬ) に溶解し、８０℃ で ４８ 時間撹拌した。前記溶液をメタノール中に再沈殿させ、白色粉末の水溶性ポリアミド酸を得た。得られた水溶性ポリアミド酸を水に溶解させ、揮発させることでフィルム化し、１００℃ で １ 時間、引き続き１５０℃ で １ 時間、更に２００ ℃ で ３ 時間熱イミド化を行い、水溶性ポリイミドフィルムを作製した。得られた水溶性ポリイミドフィルムは、実施例１で得られたものと同様の物であり、物性も同様であった。【０１３０】
実施例５
実施例１に記載の方法で得たフィルム状のポリイミド (１００ｍｇ) を、０．９ｍｍｏｌ・Ｌ-1水酸化カリウム水溶液と混合し、溶解させた。溶解後、４，４’−ジアミノ−α−トルキシル酸 (６２．５ｍｇ, ０．２ｍｍｏｌ) と水酸化カリウム (２０ｍｇ, ０．０４ｍｍｏｌ) を加え、さらに撹拌して溶解させた。前記の水溶液に、４−（４，６−ジメトキシ−１，３，５−トリアジン−２−イル）−メチルモルフォリニウム  クロリド（以下、ＤＭＴ−ＭＭ；１２６ｍｇ、０．５ｍｍｏｌ）水溶液 (０．３ｍＬ) を加え、素早く ５分間撹拌した後に静置し、透明なゲル１．５ｇを得た。
このゲルを空気中で２４時間静置してもゲルの形状が崩壊することはなく安定性の高いハイドロゲルであることがわかった。【０１３１】
実施例６
実施例５で得られたゲルを、液体窒素により凍結させ、引き続き凍結乾燥器（ＥＹＥＲＡ社製 ＦＤＵ−１２００）を使用して乾燥した。凍結温度は−４７．３℃、減圧度は １１．５Ｐａであった。得られた粉末はポリイミドスポンジとなっていた。【０１３２】
実施例７
特開２０１６−１６６３１５公報の実施例４に記載の方法に準拠し、４−ニトロ桂皮酸を二量化し、引き続き還元を行い、４，４’−ジアミノ−β−トルキシン酸を製造した。
４−ニトロ桂皮酸をヘキサン中に分散させ、得られた分散液に紫外線を高圧水銀灯で２４時間照射することにより、４−ニトロ桂皮酸から４，４’−ジニトロ−β−トルキシン酸を生成させた。これを特開２０１６−１６６３１５公報の実施例４に記載の方法と同様の方法で還元し、４，４’−ジアミノ−β−トルキシン酸を得た。
４，４’−ジアミノ−β−トルキシン酸を以下、実施例４と同様の手順により、ポリイミドのフィルムを得た。【０１３３】
実施例８
Ｎ，Ｎ‘−ジアセチル（４，４’−ジアミノトルキシル酸）（以下、ＤＮＡｃ）、４，４’−ジアミノ−α−トルキシル酸、及びスベリン酸を、モル比１：０．７５：０．２５で用いた以外は、国際公開第２０１３／０７３５１９号パンフレット  段落［００８６］以下の合成例に記載の方法に準拠し、ポリアミド共重合体（ランダム共重合体）５０ｍｇを合成した。構造を下記構造式（Ａ）に示した。
前記ポリアミド共重合体  ５０ｍｇ を ジメチルスルホキシド１．０ｍＬ に溶解させ、水 ０．１ｍＬを加えポリアミドが溶解するまで撹拌した。その後 3.0 mol ・Ｌ-1 水酸化カリウム水溶液 ０．０６ｍＬを加え、１２時間撹拌した。前記溶液をガラス製のシャーレに流し込み、約 ６０ ℃ で加熱し、溶媒を除去させることでフィルム状態の水溶性ポリアミドを得た。得られた化合物のＮＭＲチャート及びＩＲチャートを図８に示した。【０１３４】
【化２０】
2019026795.tif 000022
【産業上の利用可能性】
【０１３５】
本発明の親水性ポリイミド又はポリアミドは、親水性、透明性および耐熱性に優れ、さらに柔軟性および伸び性に優れていることから、例えば、フィルム、成形材料、光学レンズなどの光学材料、水性塗料、繊維、生体用材料、分散安定剤、増粘剤、流動性防止剤、高分子電解質などの種々の用途に使用することが期待されるものである。
【図１】
2019026795.tif 000029
【図２】
2019026795.tif 000030
【図３】
2019026795.tif 000031
【図４】
2019026795.tif 000032
【図５】
2019026795.tif 000033
【図６】
2019026795.tif 000034
【図７】
2019026795.tif 000035
【図８】
2019026795.tif 000036
【国際調査報告】
2019026795.tif 000037
2019026795.tif 000038
2019026795.tif 000039